ОБРАБОТКА ЭПОКСИДИРОВАННЫХ НЕНАСЫЩЕННЫХ ИЗООЛЕФИНОВЫХ СОПОЛИМЕРОВ

1. Способ получения сшитого полимера, включающий контактирование эпоксидированного ненасыщенного изоолефинового сополимера с каталитическим количеством кислоты в отсутствии растворителя.
2. Способ по п. 1, где кислота имеет pKa, равный около 1 или ниже.
3. Способ по п. 2, где контактирование осуществляют при температуре в интервале от около 20°С до около 100°С или при температуре в интервале от около 25°С до около 60°С.
4. Способ по любому одному из пп. 2-3, где кислота включает сульфоновую кислоту, такую как, например, п-толуолсульфоновая кислота.
5. Способ по п. 1, где кислота имеет pKa, равный более чем около 1.
6. Способ по п. 7, где контактирование осуществляют при температуре в интервале от около 160°С до около 250°С или при температуре в интервале от около 160°С до около 200°С.
7. Способ получения гидроксилированного ненасыщенного изоолефинового сополимера, включающий контактирование эпоксидированного ненасыщенного изоолефинового сополимера с каталитическим количеством кислоты в отсутствии растворителя.
8. Способ по п. 7, где кислота имеет pKa, равный более чем около 1.
9. Способ по п. 8, где контактирование осуществляют при температуре в интервале от около 60°С до около 180°С или при температуре в интервале от около 100°С до около 160°С.
10. Способ по любому одному из пп. 5-9, где кислота включает соединение формулы (I)
,
1
2
3
4
5
1
2
3
4
5
1
2
3
4
5
где R, R, R, R и R независимо представляют собой водород, метил, этил, фенил, хлор или бром, или в одном варианте выполнения, где один из R, R, R, R и R являются хлором и четыре из R, R, R, R и Rявляются водородом.
11. Способ по любому одному из пп. 5-9, где кислота включает соединение формулы (II)
,
6
где R представляет собой водород, метил, этил, пропил, бутил, пентил или гексил.
12. Способ по любому одному из пп. 5-9, где кислоту получают in situ вместе с получением эпоксидированного ненасыщенного изоолефинового сополимера в отсутствии растворителя.
13. Способ по п. 1 или 7, где каталитическое количество находится в интервале, равном около 0,01-10 масс. ч. на 100 масс. ч. каучука.
14. Способ по п. 1 или 7, где изоолефиновый сополимер содержит повторяющиеся звенья, производные по меньшей мере от одного изоолефинового мономера, и повторяющиеся звенья, производные по меньшей мере от одного полиолефинового мономера.
15. Способ по п. 14, где изоолефиновый сополимер содержит изобутен и/или где по меньшей мере один полиолефиновый мономер содержит изопрен.
16. Гидроксилированный ненасыщенный изоолефиновый сополимер, содержащий гидроксильные группы в эндо конфигурациях.
17. Сополимер по п. 16, где изоолефиновый сополимер содержит повторяющиеся звенья, производные по меньшей мере от одного изоолефинового мономера, и повторяющиеся звенья, производные по меньшей мере от одного полиолефинового мономера.
18. Сополимер по п. 17, где изоолефиновый мономер содержит изобутен, и/или где по меньшей мере один полиолефиновый мономер содержит изопрен.